СПОСОБ ПОЛУЧЕНИЯ ЭЛАСТИЧНОГО ПЕНОПОЛИУРЕТАНОВОГО МАТЕРИАЛА И МАТЕРИАЛ, ПОЛУЧЕННЫЙ ЭТИМ СПОСОБОМ

1. Способ получения эластичного пенополиуретанового материала, в котором:
готовят композицию, содержащую, по меньшей мере, два по существу взаимно-нерастворимых полиоксиалкиленовых полиола (а) и (b), содержание окиси этилена в которых относится, по меньшей мере, как 2,65:1, изоцианатный компонент (d) и эффективное количество катализатора (е), при этом
подбирают такое соотношение компонентов (а), (b) и (d) и регулируют их реакционную способность таким образом, чтобы полиолы (а) и (b) с изоцианатным компонентом (d) образовывали полимеры (ad) и (bd), при этом полимер (ad) был бы намного более разветвлен, нежели (bd), а количество химических сшивок между упомянутыми полимерами (ad) и (bd), составляло бы менее 1 моля на моль полимера (ad) или (bd), в зависимости от того, какого из полимеров в материале меньше.
2. Способ по п. 1, характеризующийся тем, что в нем количество химических сшивок между упомянутыми полимерами (ad) и (bd) составляет (моли на моль полимера (ad) или (bd), в зависимости от того, какого из полимеров меньше):
менее 0,5,
предпочтительно - менее 0,25,
особенно предпочтительно - менее 0,15,
еще более предпочтительно - менее 0,1,
даже еще более предпочтительно - менее 0,05.
3. Способ по п. 1, характеризующийся тем, что в нем количество точек ветвления у полимера (ad), намного более разветвленного, нежели полимер (bd), превышает количество точек ветвления у последнего в 10 раз, предпочтительно - в 100 раз, особенно предпочтительно - в 1000 раз.
4. Способ по п. 1, характеризующийся тем, что в нем количество непрореагировавших гидроксильных групп у полимера (bd) намного больше, нежели у полимера (ad).
5. Способ по п. 4, характеризующийся тем, что в нем количество непрореагировавших гидроксильных групп у полимера (bd), превышает количество таковых у полимера (ad) в 5 раз, предпочтительно - в 10 раз, особенно предпочтительно - в 100 раз.
6. Способ по п. 1, характеризующийся тем, что в нем растворимость упомянутых, по существу, взаимно-нерастворимых полимеров (а) и (b) друг в друге составляет менее 10 мас.%, предпочтительно - менее 5 мас.%, особенно предпочтительно - менее 2,5%, еще более предпочтительно - менее 1 мас.%.
7. Способ по п. 1, характеризующийся тем, что в нем массовое соотношение между полиолами (а) и (b) составляет 4:1÷1:1.
8. Способ по п. 1, характеризующийся тем, что в нем реакционную способность регулируют посредством введения в упомянутую композицию регулятора, представляющего собой полиол, по меньшей мере, частично растворимый в одном из упомянутых полиолов (а) или (b) или обладающий более высокой растворимостью в одном из упомянутых полиолов (а) или (b), нежели в другом.
9. Способ по п. 1, характеризующийся тем, что в нем реакционную способность регулируют посредством введения в упомянутую композицию регулятора, представляющего собой гидроксилсодержащее соединение с молекулярной массой 60÷2000 Дальтон.
10. Способ по п. 1, характеризующийся тем, что в нем реакционную способность регулируют посредством введения в упомянутую композицию регулятора, представляющего собой катализатор или смесь катализаторов, который(-ые) обладает(-ют) более высокой растворимостью в полиоле (b), нежели в полиоле (а).
11. Способ по п. 1, характеризующийся тем, что в нем в упомянутую композицию дополнительно вводят компонент (h), регулирующий температуру стеклования материала и/или его вязкоэластичные свойства, представляющий собой органическое гидроксилсодержащее соединение с молекулярной массой примерно 60-2000 Дальтон.
12. Способ по п. 1, характеризующийся тем, что упомянутая композиция содержит упомянутый полиол (а) в количестве 50-80 частей из расчета на 100 мас.ч. суммы всех полиолов, в котором содержание окиси этилена составляет, по меньшей мере, 40 мас.%, гидроксильное число составляет 20-100, а номинальная функциональность 2-4.
13. Способ по п. 1, характеризующийся тем, что в нем упомянутая композиция содержит упомянутый полиол (b) в количестве 10-50 частей из расчета на 100 мас.ч. суммы всех полиолов, в котором содержание окиси этилена составляет, самое большее 15 мас.%, или же в котором оксиэтиленовые звенья вовсе отсутствуют, гидроксильное число составляет 20÷100, а номинальная функциональность 2-4.
14. Способ по любому из пп. 1 или 13, характеризующийся тем, что в нем упомянутый полиол (b) имеет гидроксильное число 20-60.
15. Способ по п. 1, характеризующийся тем, что в нем в упомянутую композицию дополнительно вводят компонент (с) в количестве 0-50 частей из расчета на 100 мас.ч. суммы всех полиолов, представляющий собой один или несколько полиоксиалкиленовых полиолов, не содержащих оксиэтиленовых звеньев, или имеющих содержание окиси этилена 15-30 мас.% и имеющих гидроксильное число 20-100 с содержанием первичных гидроксильных групп, по меньшей мере, 50% и номинальной функциональностью 2-4.
16. Способ по п. 15, характеризующийся тем, что в нем упомянутый полиол (с) имеет гидроксильное число 20-60.
17. Способ по п. 1, характеризующийся тем, что в нем упомянутый изоцианатный компонент (d) представляет собой, по меньшей мере, одно моно-, ди-, три- или поли- изоцианатное соединение и/или их смесь.
18. Способ по любому из пп. 1 или 17, характеризующийся тем, что в нем упомянутый изоцианатный компонент (d) выбран из группы, включающей толуилендиизоцианат, метилендифенилдиизоцианат (МДИ), сырой или полимерный МДИ или модифицированный МДИ.
19. Способ по любому из пп. 1 или 17, характеризующийся тем, что содержание изоцианатного компонента (d) в упомянутой композиции достаточно для покрытия, по меньшей мере, 70% функциональных групп упомянутых полиолов (а) и (b).
20. Способ по п. 1, характеризующийся тем, что в нем упомянутый катализатор (е) представляет собой триэтилендиамин, алифатический амин и/или их смесь.
21. Способ по любому из пп. 1 или 20, характеризующийся тем, что в нем упомянутая композиция содержит, по меньшей мере, 0,2 мас.% компонента (е).
22. Способ по п. 1, в котором эффективное количество катализатора (е) представляет собой, 10,0-0,1 мас.%, особенно предпочтительно - менее 5,0-0,1 мас.%, еще более предпочтительно - менее 2,5-0,1 мас.%, даже еще более предпочтительно - примерно 2,0 мас.%.
23. Способ по п. 1, характеризующийся тем, что в нем в упомянутую композицию дополнительно вводят вспениватель (g), представляющий собой дихлорметан и/или воду.
24. Способ по п. 1, характеризующийся тем, что в нем в упомянутую композицию дополнительно вводят пенорегулятор (f), представляющий собой поверхностно-активное вещество.
25. Способ по п. 24, характеризующийся тем, что в нем компонент (f) представляет собой поверхностно-активное вещество на основе простых полиэфиров с молекулярной массой 3000÷3500 Дальтон.
26. Эластичный пенополиуретановый материал, характеризующийся тем, что он получен в соответствии со способом по любому одному или нескольким из пунктов 1-25.